(57)【要約】【課題】本発明の目的は、人体にとって質の良い遠赤外線を放射する遠赤外線放射物質を選択し、これを最適条件にハンドリングすることにより、効果的な遠赤外線効果を奏するシート材及びこれを利用した建築用暖房材、並びにシート材の製造方法を提供することにある。【解決手段】通電により発熱するシート材Ｓに関する。  シート材Ｓは、繊維糸を織造した基布１１と、遠赤外線放射物質である麦飯石を粉砕して得られる麦飯石粉末体２２と、を少なくとも有して構成されており、麦飯石粉末体２２の粒径は、０．９μｍ以上５０μｍ以下である。【選択図】図１
2013251184.tif 000002
【特許請求の範囲】
【請求項１】
通電により発熱するシート材であって、
該シート材は、繊維糸を織造した基布と、遠赤外線放射物質である麦飯石を粉砕して得られる麦飯石粉末体と、を少なくとも有して構成されており、
前記麦飯石粉末体の粒径は、０．９μｍ以上５０μｍ以下であることを特徴とするシート材。
【請求項２】
前記シート材は、
繊維糸が格子状に織造された前記基布を有して構成され、
該基布には、カーボン粒子が密に付着しているとともに、前記麦飯石粉末体が付着しており、
前記カーボン粒子による通電により発熱が起こることを特徴とする請求項１に記載のシート材。
【請求項３】
前記シート材は、
繊維糸が、８ｍｍ以上２０ｍｍ以下の均等間隔の格子状に織造された前記基布を有して構成され、
該基布には、カーボン粒子が密に付着しているとともに、前記麦飯石粉末体が付着しており、
前記カーボン粒子及び前記麦飯石粉末体が付着した状態で、絶縁樹脂コーティングされていることを特徴とする請求項１及び請求項２に記載のシート材。
【請求項４】
前記シート材を構成する前記基布には、横糸若しくは縦糸を構成する繊維と沿う方向に、複数の銅線が織り込まれており、
複数の前記銅線は、互いに近接する位置に織り込まれた一組のプラス電極部と、一組のマイナス電極部とで構成され、
前記プラス電極部とマイナス電極部とは、一定間隔離隔して配設されることを特徴とする請求項１乃至請求項３いずれか一項に記載のシート材。
【請求項５】
前記プラス電極部と前記マイナス電極部の一端部には、プラス端子及びマイナス端子が接続されており、該プラス端子及び該マイナス端子には、電源を印加するための制御部が接続されていることを特徴とする請求項４に記載のシート材。
【請求項６】
請求項１乃至請求項５いずれか一項に記載のシート材を利用したことを特徴とする建築用暖房材。
【請求項７】
通電により発熱するシート材の製造方法であって、
繊維糸が、８ｍｍ以上２０ｍｍ以下の均等間隔の格子状に織造するとともに、横糸若しくは縦糸を構成する繊維と沿う方向に、複数の銅線で構成された一組のプラス電極部と、複数の銅線で構成された一組のマイナス電極部とを一定間隔離隔するように織り込まれた基布を製造する第１工程と、
前記第１工程で織り上げた基布を、カーボン懸濁液に浸漬してカーボン粒子を浸含させる第２工程と、
前記第２工程で製造したカーボン粒子を浸含させた前記基布を乾燥させる第３工程と、
前記第３工程で乾燥させたカーボン粒子を浸含させた前記基布を、粒径は０．９μｍ以上５０μｍ以下に粉砕した麦飯石粒子を含む遠赤外線放射物質懸濁液に浸漬して遠赤外線放射物質懸濁液を浸含させたクロスを形成する第４工程と、
前記クロスを乾燥させる第５工程と、
前記クロスに、ゲル状の絶縁樹脂を付着させるコーティングする第６工程と、
前記第６工程でコーティングした前記絶縁樹脂を硬化させてシート材とする第７工程と、を行うことを特徴とするシート材の製造方法。
【発明の詳細な説明】
【技術分野】
【０００１】
本発明は、遠赤外線効能を有するシート材及びこれを利用した建築用暖房材、並びにシート材の製造方法に係り、特に、人体に有効な遠赤外線を得ることができるとともに、直接連続的に接触しても皮膚に対して悪影響を及ぼすことのない遠赤外線効能を有するシート材及びこれを利用した建築用暖房材、並びにシート材の製造方法に関するものである。
【背景技術】
【０００２】
従来より、遠赤外線が人体及び環境に与える様々な効果が、各種研究により解明されてきた。
例えば、この遠赤外線は、血行促進、発汗作用促進、温熱作用、安眠促進、脱臭作用、抗菌作用、水質浄化作用等の様々な効果を奏するといわれており、暖房、乾燥、健康、医療、美容、保温等様々な用途に使用されている。
つまり、遠赤外線効果を有するものは、岩盤浴場等の内壁、エステティック用マット表面材、エステティック用化粧品添加剤等の用途に広く使用されている。
【０００３】
遠赤外線とは、電磁波の一種である。
電磁波の中で、波長０．７５μｍ〜１０００μｍの波長領域に属するものを、一般的に赤外線と称しており、この赤外線は、更にその波長領域に応じて、近赤外線、遠赤外線、超遠赤外線に分類される。
遠赤外線とは、赤外線領域のうち４．０μｍ〜２５μｍの波長領域に属するものを指す。
【０００４】
遠赤外線は、電気極性を持つ分子に運動エネルギーを与えて、分子を活性化する。
このように活性化した分子は加速度を得て他の分子と衝突し、この衝突により熱が生じることとなる。
つまり、遠赤外線は、分子に自己発熱を生じさせる電磁波である。
また、遠赤外線は電磁波であるため放射伝達され、このため、遠赤外線は物質の表面ではなく、物質内部を温める（物質内部の分子を自己発熱させる）ことができる。
【０００５】
また、更に、近年、「ＰＴＣ特性（Positive Temperature Coefficient）」を有する素材が注目されている。
ＰＴＣ特性とは、温度変化に対して抵抗値が変化する特性を指し、特に、温度が上昇すると抵抗値もまた上昇する特性を指す。
この温度変化に追随する抵抗値の変化は、例えば、ヒータに含まれる特殊半導体が膨張することに起因して発生する。
つまり、温度が上昇すると、電気が流れ難くなることとなる。
【０００６】
このような遠赤外線の効果やＰＴＣ特性に着目して、遠赤外線効果及びＰＴＣ特性を利用した製品が様々開発されている（例えば、特許文献１、特許文献２、特許文献３等参照）。
【０００７】
特許文献１には、発汗装置が開示されている。
特許文献１の発汗装置は、潜熱型蓄熱剤充填された蓄熱マットと発熱シートとが積層されて構成されたシート状装置である。
この潜熱型蓄熱剤には、遠赤外線を放射する性質を有するセラミックが混合されている。
また、発熱シートは、熱可塑性樹脂を押出成形して製造されたＰＴＣ特性を有する面状発熱シートである。
このように、この特許文献１に記載された発汗装置では、人体を体温程度の温度に温めることが可能であるとともに、ＰＴＣ効果をもまた備えるものとなる。
【０００８】
また、特許文献２には、芯材に、遠赤外線ＰＴＣヒータを積層して通気クッションシート等で挟み込んだ畳本体が開示されている。
このように、特許文献２に記載された畳本体は、遠赤外線効果とともにＰＴＣ効果をも発揮する床暖房材として機能する。
【０００９】
更に、特許文献３には、床暖房付フリーアクセスフロアが開示されている。
この床暖房付フリーアクセスフロアは、樹脂製支持台の上に暖房部材が積層され、その上部にタイルカーペットが貼付された構成を有する。
そして、この暖房部材は、下部から順に、断熱材、ＰＴＣ面状遠赤外線発熱体、絶縁シート、金属製保護ケーシングが積層された構成となっている。
このため、特許文献３に記載された床暖房付フリーアクセスフロアは、遠赤外線効果とともにＰＴＣ効果をもまた発揮する床暖房として機能する。
【先行技術文献】
【特許文献】
【００１０】
【特許文献１】特開２００９−１１９１９７号公報
【特許文献２】特開２００７−１９７９１７号公報
【特許文献３】特開２００５−２００９０３号公報
【発明の概要】
【発明が解決しようとする課題】
【００１１】
しかし、上記特許文献１乃至特許文献３に記載の技術においては、遠赤外線効果を十分に発揮することが困難であった。
つまり、遠赤外線を放射する物質や、それら物質が遠赤外線効果を十分に発揮するための最適条件（微石粉末の粒径等）が検討されたものではなかった。
また、遠赤外線効果を十分に発揮するとともに、簡易にＰＴＣ効果及び電磁波カット効果を実現させた、人体に更に有利な効果を奏するシート材の開発が望まれていた。
【００１２】
本発明の目的は、上記各問題点を解決することにあり、人体にとって質の良い遠赤外線を放射する遠赤外線放射物質を選択し、これを最適条件にハンドリングすることにより、効果的な遠赤外線効果を奏するシート材及びこれを利用した建築用暖房材、並びにシート材の製造方法を提供することにある。
また、本発明の他の目的は、遠赤外線効果とともに、ＰＴＣ効果を共に十分に発揮することが可能な遠赤外線効能を有するシート材及びこれを利用した建築用暖房材、並びにシート材の製造方法を提供することにある。
【課題を解決するための手段】
【００１３】
上記課題は、請求項１に係る発明によれば、通電により発熱するシート材であって、該シート材は、繊維糸を織造した基布と、遠赤外線放射物質である麦飯石を粉砕して得られる麦飯石粉末体と、を少なくとも有して構成されており、前記粉末体の粒径は、０．９μｍ以上５０μｍ以下であることにより解決される。
【００１４】
このように、本発明に係るシート材においては、遠赤外線放射物質である麦飯石を粒径０．９μｍ以上５０μｍ以下に粉砕することによって得られた粉末体を、シート材の構成成分として使用しているため、遠赤外線による効果を十分に発揮することができる。
つまり、遠赤外線放射物質である麦飯石の粉末体を使用することにより、この遠赤外線放射物質である粉末体が生活空間へ近接して配設されることとなるため、遠赤外線による効果をより十分に発揮することができる。
また、遠赤外線放射物質である麦飯石を粒径０．９μｍ以上５０μｍ以下に粉砕しているため、遠赤外線放射物質の総表面積が増大し、「成長光線（grow ray）」（波長４．０〜１４．０μｍ）と称される、遠赤外線の中でも特に人体に有益である波長領域の遠赤外線放射率が高められる。
【００１５】
このとき、前記シート材は、繊維糸が格子状に織造された前記基布を有して構成され、
該基布には、カーボン粒子が密に付着しているとともに、前記麦飯石粉末体が付着しており、前記カーボン粒子による通電により発熱が起こるよう構成されていると好適である。
このように構成されているので、カーボン粒子により通電及び発熱が効率良く実行されるとともに、基布が均一ピッチの格子状に織り上げられることにより、電磁波カット効果をもまた奏する。
つまり、均一ピッチで織り上げられた基布にカーボン粒子が密に付着しているため、基布を構成する繊維糸から発生する電磁波が互いに相殺され、結果として電磁波カット効果を奏することとなる。
【００１６】
また、このとき、前記シート材は、繊維糸が、８ｍｍ以上２０ｍｍ以下の均等間隔の格子状に織造された前記基布を有して構成され、該基布には、カーボン粒子が密に付着しているとともに、前記麦飯石粉末体が付着しており、前記カーボン粒子及び前記麦飯石粉末体が付着した状態で、絶縁樹脂コーティングされていると好適である。
上記の通り、カーボン粒子が含浸された繊維糸が均等の間隔で（格子状に）配列されることによって、各々の繊維から発生する電磁波が互いに相殺されることとなるが、この繊維糸間の間隔（格子のピッチ）は、ショート発生防止の観点から８ｍｍ以上が好ましく、電磁波及びプラスイオンの低減効果の観点からは２０ｍｍ以下が好ましい。
よって、繊維糸間の間隔（格子のピッチ）は、８ｍｍ以上、２０ｍｍ以下と設定すると好適である。
【００１７】
また、絶縁樹脂コーティングされることにより、いわゆるＰＴＣ効果を発揮することもできる。
つまり、絶縁樹脂コーティングを形成する樹脂は、ゲル状の合成樹脂が、カーボン粒子、麦飯石等の各粒子の間に浸透した状態で硬化することになるため、シート材が通電されて発熱すると、樹脂コーティングを構成する絶縁性樹脂が膨張する。
これによって、シート材に含浸しているカーボン粒子間の距離が大きくなり、シート材の抵抗値が上昇する。このため、通電量が小さくなり、発熱が抑えられる。
よって、本発明に係るシート材は、ＰＴＣ効果を発揮し、よって、温度上昇が過剰にかることを防止することができる。
【００１８】
更に、このとき、具体的には、前記シート材を構成する前記基布には、横糸若しくは縦糸を構成する繊維と沿う方向に、複数の銅線が織り込まれており、複数の前記銅線は、互いに近接する位置に織り込まれた一組のプラス電極部と、一組のマイナス電極部とで構成され、前記プラス電極部とマイナス電極部とは、一定間隔離隔して配設されると好適である。
また、更に、前記プラス電極部と前記マイナス電極部の一端部には、プラス端子及びマイナス端子が接続されており、該プラス端子及び該マイナス端子には、電源を印加するための制御部が接続されていると好適である。
このように構成されていることによって、簡易かつ効率よく、シート材に通電を行うことができる。
【００１９】
また、本発明に係る建築用暖房材は、請求項１乃至請求項５いずれか一項記載のシート材を備える。
よって、人体に有効であり、快適に使用できる暖房材を提供することが可能となる。
また、基布は格子状に織造されているため、釘やビス等の締結材を使用することも可能であり、施工性も良好である。
【００２０】
また、上記課題は、請求項６に係る発明によれば、通電により発熱するシート材の製造方法であって、繊維糸が、８ｍｍ以上２０ｍｍ以下の均等間隔の格子状に織造するとともに、横糸若しくは縦糸を構成する繊維と沿う方向に、複数の銅線で構成された一組のプラス電極部と、複数の銅線で構成された一組のマイナス電極部とを一定間隔離隔するように織り込まれた基布を製造する第１工程と、前記第１工程で織り上げた基布を、カーボン懸濁液に浸漬してカーボン粒子を浸含させる第２工程と、前記第２工程で製造したカーボン粒子を浸含させた前記基布を乾燥させる第３工程と、前記第３工程で乾燥させたカーボン粒子を浸含させた前記基布を、粒径は０．９μｍ以上５０μｍ以下に粉砕した麦飯石粒子を含む遠赤外線放射物質懸濁液に浸漬して遠赤外線放射物質懸濁液を浸含させたクロスを形成する第４工程と、前記クロスを乾燥させる第５工程と、前記クロスに、ゲル状の絶縁樹脂を付着させるコーティングする第６工程と、前記第６工程でコーティングした前記絶縁樹脂を硬化させてシート材とする第７工程と、を行うことにより解決される。
このように、本発明によれば、遠赤外線放射物質である麦飯石を確実にシート材に含有させることができる。
このため、遠赤外線放射物質である麦飯石の粉末体をから放射される成長光線域の遠赤外線による効果をより十分に発揮することができるとともに、ＰＴＣ効果、電磁波カット効果、良好な施工性等の効果を十分に奏することができる。
【発明の効果】
【００２１】
本発明に係るシート材には、遠赤外線放射物質である麦飯石の粉末が含浸されている。
このように麦飯石の粉末が含浸されているため、遠赤外線の成長光線の領域の中で、特に人体に有益なエネルギーを与える領域である「成長光線（grow ray）域」（波長４．０〜１４．０μｍ）での遠赤外線放射率が高められた状態となっている。
これは、使用される麦飯石の粉末体が粒径０．９μｍ以上５０μｍ以下に粉砕されていることによって、より効率良くもたらされる効果でもある。
このため、本実施形態に係るシート材は、人体に有益であるとともに、空気浄化効果等、住環境の快適性を高めるという効果を奏することができる。
【００２２】
更に、本実発明に係るシート材は、所謂ＰＴＣ効果により、温度が上昇しすぎることを防止することができるとともに、基布である木綿布を均一ピッチの格子状に織り上げることにより、電磁波カット効果をも又奏する。
【００２３】
そして、上記のような効果を奏するシート材を建築用暖房材として使用することにより、生活空間内において効率良く遠赤外線効果を享受することができるとともに、ＰＴＣ効果及び電磁波カット効果により快適性もまた向上する。
更に、基布は格子状に形成されているため、釘、ビス等の締結材もまた使用することが可能であり、住宅に設置する暖房材として施工性の面においても優れている。
【図面の簡単な説明】
【００２４】
【図１】本発明の一実施形態に係るシート材を示す説明図である。
【図２】本発明の一実施形態に係るシート材の断面を示す概念図である。
【図３】本発明の一対照例であり、麦飯石を使用していないシート材の遠赤外線放射状態を示すチャートである。
【図４】本発明の一実施形態に係る麦飯石を使用したシート材の遠赤外線放射状態を示すチャートである。
【図５】本発明の一実施形態に係るシート材の電磁波相殺の仕組みを示す説明図である。
【図６】本発明の一実施形態に係るシート材の使用例を示す説明図である。
【図７】本発明の一実施形態に係るシート材の製造工程を示す工程図である。
【発明を実施するための形態】
【００２５】
以下、本発明の一実施形態を図面に基づいて説明する。
なお、以下に説明する構成は本発明を限定するものでなく、本発明の趣旨の範囲内で種々改変することができるものである。
本実施形態は、所定粒径に粉砕した花崗斑岩（赤外線放射能を有する鉱石である）を構成成分とするシート材に関するものである。
そして、本実施形態に係るシート材は、遠赤外線効果とＰＴＣ効果とを同時に奏するものである。
【００２６】
図１乃至図７は、本発明に係る一実施形態（図３のみ対照例）を示すものであり、図１はシート材を示す説明図、図２はシート材の断面を示す概念図、図３は麦飯石を使用していないシート材の遠赤外線放射状態を示すチャート、図４は麦飯石を使用したシート材の遠赤外線放射状態を示すチャート、図５はシート材の電磁波相殺の仕組みを示す説明図、図６はシート材の使用例を示す説明図、図７はシート材の製造工程を示す工程図、である。
なお、本明細書において、遠赤外線の供与体として使用される「麦飯石」とは、花崗斑岩の俗称であり、天照石、天降石等の別名も知られている。
この麦飯石（花崗斑岩）は、高い遠赤外線放射能を有することが知られている。
【００２７】
まず、図１及び図２により本実施形態に係るシート材Ｓについて説明する。
なお、図２は、説明のために、断面を示す概念図を示したものであり、各構成物質は厳密に層を成しているわけではない。
図１に示すように、本実施形態に係るシート材Ｓは、発熱性のクロス１を挟持した略矩形状シートとして構成される。
なお、本実施形態においては、シート材Ｓを略矩形状として構成したが、これに限られることはなく、どのような形状に形成されていてもよい。
本実施形態に係るシート材Ｓは、クロス１、遠赤外線放射物質２、コーティング３、を有して構成されている。
ただし、シート材Ｓの構成は、これに限定されるものではなく、本発明の要旨を変更するものでなければ、どのような形態であってもよい。
【００２８】
本実施形態に係るクロス１は、格子状に縫製された基布としての木綿布１１、プラス電極部１２、マイナス電極部１３、カーボン粒子としてのカーボンブラック１４を有して構成される。
なお、本実施形態においては、木綿糸を織造した木綿布１１を使用したが、これに限られることはなく、本発明の趣旨を逸脱しない範囲において、他の天然糸、合成樹脂糸、若しくはこれらの混紡体等、どのようなものが使用されていてもよい。
【００２９】
この木綿布１１は、格子状の織造された略矩形状のシートであり、相対向する２端辺（本実施形態においては、相対向する２長辺）上には、プラス電極部１２、マイナス電極部１３が形成されている。
なお、本実施形態においては、木綿布の長辺に沿う方向側の木綿糸を「縦糸」と記し、長辺とクロスする方向側の木綿糸を「横糸」と記す。
つまり、複数の縦糸と複数の横糸とを格子状に織造することにより、木綿布１１が形成されている。
このプラス電極部１２及びマイナス電極部１３は、銅線Ｄ集合体である。
つまり、銅線Ｄを木綿糸の縦糸と沿う方向に織り込むことによって、木綿布１１の両長辺上にプラス電極部１２及びマイナス電極部１３を織造する。
そして、これらプラス電極部１２及びマイナス電極部１３の一端部には、プラス端子１２１及びマイナス端子１３１が各々形成されており、これらは、制御装置Ｔに電気的に接続され、電源入力コントロールが可能となるように構成されている。
【００３０】
更に、木綿布１１には、カーボンブラック１４が含浸されている。
これは、木綿布１１を、液状の伝導性カーボンブラック１４に浸漬させて、その後乾燥処置を行うことにより、含浸される。
このように、処理がなされているため、木綿布１１の表面には、密な状態でカーボンブラック１４が付着していることとなる。
このように、カーボンブラック１４が含有されているため、導電性に優れ、通電することにより、発熱して暖房効果を奏することとなる。
また、木綿布を格子状に縫製しているため、電磁波を有効にカットすることができる。
この機構については、のちに詳述する。
【００３１】
なお、クロス１としては、不燃性繊維であるガラス繊維を使用し、カーボンブラック１４に代えて酸化チタンの素線を発熱線として使用してもよい。
このとき、カーボンブラック１４に代えた酸化チタン熱線は、ガラス繊維に格子状に縫い込めばよく、このように構成することにより、格子状に縫製された木綿布１１にカーボンブラック１４を含浸させた上記構成と同様の効果を奏することができる。
【００３２】
また、本実施形態に係る遠赤外線放射物質２は、黄土２１と麦飯石粉末体２２との混合物層として構成されている。
黄土２１と麦飯石粉末体２２は、カーボンブラック１４が含浸された木綿布１１に付着させるが、この付着処理は、これらが液状に懸濁された状態で、カーボンブラック１４が含浸された木綿布１１を浸漬することにより行う。
なお、可能であれば、カーボンブラック１４を付着させる際に、同時にこれらを付着させてもよい。
【００３３】
更に、本実施形態に係るコーティング３は、樹脂で形成された絶縁性のコーティングである。
このコーティング３を構成する樹脂としては、絶縁性及び柔軟性を有する樹脂であればどのような樹脂が選択されてもよいが、例えば、ポリ塩化ビニル（ＰＶＣ：Polyvinyl chloride）、熱可塑性ポリウレタン（ＴＰＵ：Thermoplastic Polyurethane）、ポリエチレンテレフタレート（ＰＥＴ：Polyethylene Terephthalate）、低密度ポリエチレン（Low Density Polyethylene）等が使用される。
【００３４】
コーティング３は、カーボンブラック１４、黄土２１、麦飯石粉末体２２の付着処理が終了したクロス１を、ゲル状の合成樹脂に浸漬させることにより付着させて硬化させることにより付着させる。
つまり、クロス１は、遠赤外線放射物質２を塗布された状態で、コーティング３により表裏面を真空コーティングされることとなる。
つまり、図２断面概念図に示すように、コーティング３、遠赤外線放射層２、クロス１は、真空コーティングされる。
なお、図２は、断面の概念を示したものであり、カーボンブラック１４、黄土２１、麦飯石粉末体２２を各々懸濁して含浸付着させるため、明確に境界のある層を成すとは限らない。
また、カーボンブラック１４、黄土２１、麦飯石粉末体２２は、境界なく、混在した状態で木綿布１１に付着していてもよい。
更に、コーティング３においても同様であり、図２は、断面の概念を示したものである。
つまり、コーティング３を形成する樹脂は、ゲル状の合成樹脂が、カーボンブラック１４、黄土２１、麦飯石粉末体２２の各粒子の間に浸透した状態で硬化するのであり、明確に境界を有する層となっているわけではない。
【００３５】
以上のように構成されているため、制御装置Ｔを操作して、プラス電極部１２及びマイナス電極部１３に通電すると、クロス１は発熱し、温熱効果を奏するとともに、クロス１に含浸された遠赤外線放射物質２から遠赤外線が放射される。
【００３６】
また、本実施形態に係るシート材Ｓには、黄土２１と麦飯石粉末体２２がコーティングされているので、通電することにより、人体に有用な遠赤外線がより効果的に放射されるが、この麦飯石は、粒径０．９μｍ以上５０μｍ以下となるように粉砕して使用される。
これは、小麦粉と同等の粒径である。
この範囲に粉砕することによって、未粉砕の麦飯石を使用した場合に比して、成長光線の範囲の遠赤外線放射率を高めることができる。
これは、麦飯石を粉砕して微粒子化することによって、麦飯石の総表面積が増加し、遠赤外線放射効率が高くなるためであると考えられる。
【００３７】
遠赤外線の中でも、一定の波長領域の光線は、成長光線（grow ray）と称され、特に人体に有益なエネルギーを与える領域であることが知れられている。
この成長構成の波長領域は４．０〜１４．０μｍの範囲である。
これは、粉砕した麦飯石の方が粉砕しない（粒度が大きいもの）よりも成長光線領域の放射率が高くなる。つまり、粉砕していない麦飯石においては、波長８．０〜１０．０μｍの範囲辺りにおいて放射率が低下するのに対して、粉砕した麦飯石においては、この範囲において放射率の低下は認められない。
このように、麦飯石を粉砕することにより、有用な遠赤外線の効果が高まることがわかるが、これは、赤外線放射物質である麦飯石を粉砕して微粒子化することによって、この麦飯石の総表面積が増大したことによるものと考えられる。
【００３８】
次いで、図３及び図４は、麦飯石の遠赤外線放射状態を示すチャートである。
図３は、対照として麦飯石粉末体２２を含浸しないシート材Ｓ´の遠赤外線放射状態を示すチャートであり、図４は、本実施形態に係るシート材Ｓ（つまり、粉砕した状態の麦飯石を含浸させたもの）の遠赤外線放射状態を示すチャートである。
【００３９】
これは、遠赤外線放射計であるＦＴ−ＩＲ（Fourier transform infrared spectroscopy）を用いて測定を行ったものである。
この方法は、遠赤外線放射体から放射されるエネルギーをカメラで連続的に捕らえる方法であり、理想黒体とともに被検遠赤外線放射体を各波長毎に複数回測定し、その平均値を算出した後、理想黒体の放射率を１００％として、被検遠赤外線放射体の放射率をプロットしたものである。
横軸に波長（wavelength）を、縦軸に各波長に対応する放射率（emissivity）をとった。
【００４０】
図３及び図４に示すように、麦飯石が含浸されたシート材Ｓからは人体に特に有用な遠赤外線が放射されていることがわかる。
つまり、対照である図３に比して図４においては、遠赤外線の中でも、成長光線（grow ray）と称される波長領域（４．０〜１４．０μｍ）の遠赤外線が放射されていることがわかる。特に７．５〜１０．０μｍにおいては顕著である。
また、特に、図３の対照においては、波長７．５〜１０．０μｍの範囲において放射率が顕著に低下しているのに対して、図４の本実施形態に係るシート材においては、この範囲において放射率の低下がみられない。
【００４１】
この範囲の波長は、成長光線（grow ray）の領域において、特に人体に有益なエネルギーを与える領域であることが知れられている。
つまり、本実施形態におけるシート材Ｓは、遠赤外線の中でも特に人体に有用な波長領域の遠赤外線が放射されていることがわかる。
更に、本実施形態に係るシート材Ｓのように、麦飯石を粉砕して含浸させることによって、この成長光線（grow ray）領域における赤外線放射率が高められており、この高められた範囲は、特に人体に有益なエネルギーを与える範囲であるということがわかる。
このように、麦飯石を粉砕して使用することにより、有用な遠赤外線の効果が高まることがわかる。
これは、赤外線放射物質である麦飯石を粉砕して微粒子化することによって、この麦飯石の総表面積が増大したことによるものと考えられる。
【００４２】
また、本実施形態に係るシート材Ｓには、更なる効果がある。
つまり、本実施形態に係るシート材Ｓは、所謂ＰＴＣ効果を奏する。
その機構は、以下の通りと考えられる。
なお、図２は、断面の概念を示したものであり、実際には、コーティング３を形成する樹脂は、ゲル状の合成樹脂が、カーボンブラック１４、黄土２２、麦飯石２３の各粒子の間に浸透した状態で硬化しているものである。
このような状態で、シート材Ｓが通電されて発熱すると、コーティング３を構成する絶縁性樹脂が膨張する。
これによって、シート材Ｓに含浸しているカーボンブラック１４分子間の距離が大きくなり、シート材Ｓの抵抗値が上昇する。
このため、通電量が小さくなり、発熱が抑えられる。
よって、本実施形態に係るシート材Ｓは、ＰＴＣ効果を発揮し、よって、温度上昇が過剰にかることを防止することができる。
【００４３】
また、更なる効果として、本実施形態に係るシート材Ｓは、電磁波カット機能を有する。
図５に電磁波カットの仕組みを模式的に示した。
本実施形態に係るシート材Ｓは、格子状に織造されており、このため、カーボンブラック１４が含浸された繊維（炭素含有繊維）は、均等の間隔で多数配置されることとなる。
このような配列とすると、シート材Ｓの発熱は均一なものとなる。
そして、このように炭素が含浸された繊維が均等の間隔で（格子状に）配列されることによって、各々の繊維から発生する電磁波が互いに相殺されることとなる。
この繊維間の間隔（格子のピッチ）は、ショート発生防止の観点から８ｍｍ以上が好ましく、電磁波及びプラスイオンの低減効果の観点からは２０ｍｍ以下が好ましい。
よって、繊維間の間隔（格子のピッチ）は、８ｍｍ以上、２０ｍｍ以下と設定する。
【００４４】
次いで、本実施形態に係るシート材Ｓの好適な使用形態を説明する。
図６（ａ）に示すように、シート材Ｓは、床材Ｆの下方に配設して、床暖房器具として好適に使用することができる。
本実施形態に係るシート材Ｓは、遠赤外線を放射するため、この輻射熱で床材Ｆと接触されることなく、床材Ｆを介して室内を暖房することができる。
また、シート材Ｓは、格子状に織造された木綿布１１に沿ってカーボンブラック１４を含浸させているため、この格子状の隙間に締結材（釘、ビス等）を打ち込むことができ、床暖房材のように住宅に設置する材料として使用するのに好適である。
【００４５】
また、図６（ｂ）のように、パネルヒータとして使用することも可能であり、住宅の内壁等に貼付したり、内蔵するのに便利である。
このとき、上記に示すように、締結材を使用することも可能である。
更に、図６のように住宅内に使用しても、ＰＴＣ効果により、温度が上がり過ぎることを有効に防止することができるため、快適に使用することができる。
【００４６】
次いで、図７により、本実施形態に係るシート材Ｓの製造方法を説明する。
まず、工程１において、織機を使用して、木綿糸を格子状に織り上げた木綿布１１を織造する。
このとき、銅線Ｄを木綿糸の縦糸と沿う方向に織り込むことによって、木綿布１１の両長辺上にプラス電極部１２及びマイナス電極部１３を織造する。
そして、これらプラス電極部１２及びマイナス電極部１３の一端部に、プラス端子１２１及びマイナス端子１３１を形成する。
また、このとき、電磁波カットの観点から木綿布１１は、繊維間の間隔（格子のピッチ）が、８ｍｍ以上、２０ｍｍ以下となるように織り上げられる。
【００４７】
なお、本実施形態においては、木綿糸を格子状に織り上げたが、本発明の趣旨を逸脱しない範囲であれば、他の天然糸、合成糸、若しくはこれらの混紡であってもよい。
次いで、工程２で、カーボンブラック１４の懸濁液に工程１で織り上げた木綿布１１を浸漬して、木綿布１１にカーボンブラック１４を含浸し、工程３で木綿布１１を乾燥させる。
【００４８】
次いで、工程４で、遠赤外線放射物質２（黄土２１と麦飯石粉末体２２との混合物）の懸濁液に、カーボンブラック１４が含浸された木綿布１１を浸漬させることにより、遠赤外線放射物質を付着させる。
その後、工程５で、遠赤外線放射物質２が含浸された木綿布１１を乾燥させてクロス１を作成する。
ここでは、所定粒径（０．９μｍ以上５０μｍ以下）に粉砕した麦飯石粉末体２２が使用される。
本実施形態においては、この粉砕は、窯業において陶土を作成する際に一般的に行なわれている水粉砕により行っている。
しかし、粉砕方法はこれに限られるものではなく、所定の粒径を得られる粉砕方法であれば、どのような方法であってもよい。
【００４９】
簡単に、上記粒径の麦飯石粉末体２２を製造する方法を説明する。
本実施形態においては、水粉砕を行うため、粉砕直後の麦飯石粉末体２２は泥状である。よって、本実施形態においては、麦飯石粉末体２２を得るために乾燥を行う。
この乾燥工程では、約１８０℃以上の熱を照射することにより乾燥を実施する。このため、麦飯石粉末体２２が得られるととともに、殺菌も同時に行うことが可能となる。
なお、乾式粉砕を行う場合には、この乾燥工程を省略できるとともに、別個に殺菌工程を設けてもよい。
また、麦飯石粉末体２２を、溶媒に懸濁して木綿布１１に吹き付ける場合には、この麦飯石粉末体２２を適当な溶媒に懸濁して麦飯石粉末液として吹き付けてもよい。
【００５０】
更に、可能であれば、工程２と工程４を同時に行ってもよい。つまり、カーボンブラック１４を付着させる際に、同時に遠赤外線放射物質２を付着させ、その後１回のみ乾燥処理を行ってもよい。
【００５１】
次いで、工程６で、コーティング３の付着処置を行う。
このコーティング３を構成する樹脂としては、上述した絶縁性及び柔軟性を有する樹脂が使用される。
工程６では、カーボンブラック１４、黄土２１、麦飯石粉末体２２の付着処理が終了したクロス１を、ゲル状の合成樹脂に浸漬させることにより、コーティング３を付着させる。
そして、工程７でコーティング３を形成する樹脂を硬化させて、シート材Ｓが完成する。
このように、クロス１は、遠赤外線放射物質２を塗布された状態で、コーティング３により表裏面を真空コーティングされることとなる。
【００５２】
以上のように、本実施形態に係るシート材Ｓには、遠赤外線放射物質２である麦飯石粉末体２２が含浸されている。
このように麦飯石粉末体２２が含浸されているため、遠赤外線の成長光線の領域の中で、特に人体に有益なエネルギーを与える領域（波長４．０〜１４．０μｍの範囲）での遠赤外線放射率が高められた状態となっている。
これは、麦飯石粉末体２２が粒径０．９μｍ以上５０μｍ以下に粉砕されていることによって、より効率良くもたらされる効果でもある。
このため、本実施形態に係るシート材Ｓは、人体に有益であるとともに、空気浄化効果等、住環境の快適性を高めるという効果を奏することができる。
更に、本実施形態に係るシート材Ｓは、ＰＴＣ効果により、温度が上昇しすぎることを防止することができるとともに、基布である木綿布１１を均一ピッチの格子状に織り上げることにより、電磁波カット効果をも奏する。
【符号の説明】
【００５３】
１  クロス
１１  木綿布
１２  プラス電極部
１２１  プラス端子
１３  マイナス電極部
１３１  マイナス端子
１４  カーボンブラック
２  遠赤外線放射物質
２１  黄土
２２  麦飯石粉末体
３  コーティング
Ｄ  銅線
Ｆ  床材
Ｓ，Ｓ´  シート材
Ｔ  制御装置
【図１】
2013251184.tif 000003
【図２】
2013251184.tif 000004
【図３】
2013251184.tif 000005
【図４】
2013251184.tif 000006
【図５】
2013251184.tif 000007
【図６】
2013251184.tif 000008
【図７】
2013251184.tif 000009